【手続補正書】
【提出日】平成27年8月28日(2015.8.28)
【手続補正１】
【補正対象書類名】特許請求の範囲
【補正対象項目名】全文
【補正方法】変更
【補正の内容】
【特許請求の範囲】
【請求項１】
ＳｉＯ２ ６９〜７７重量パーセント；
Ｂ２Ｏ３    ４．５〜１０重量パーセント；
Ａｌ２Ｏ３    ４．５〜１１重量パーセント；
ＭｇＯ    ４〜１２．５重量パーセント；
ＣａＯ    ４．９〜１０．５重量パーセント；
Ｌｉ２Ｏ    ０〜４重量パーセント；
Ｎａ２Ｏ    ０〜２重量パーセント；
Ｋ２Ｏ    ０〜１重量パーセント；
Ｆｅ２Ｏ３    ０〜１重量パーセント；
Ｆ２    ０〜２重量パーセント；
ＴｉＯ２    ０〜２重量パーセント；および
他の構成物質  合計で０〜５重量パーセント
を含む繊維形成に適したガラス組成物。
【請求項２】
Ｂ２Ｏ３含量が５〜１０重量パーセントである、請求項１に記載の組成物。
【請求項３】
Ｂ２Ｏ３含量が９重量パーセント未満である、請求項１に記載の組成物。
【請求項４】
Ｂ２Ｏ３含量が７重量パーセント未満である、請求項１に記載の組成物。
【請求項５】
ＣａＯ含量が５．０重量パーセントより多い、請求項１に記載の組成物。
【請求項６】
ＭｇＯ含量が５．０重量パーセントより多い、請求項１に記載の組成物。
【請求項７】
ＭｇＯ含量が６．０重量パーセント未満である、請求項１に記載の組成物。
【請求項８】
Ａｌ２Ｏ３含量が８重量パーセント未満である、請求項１に記載の組成物。
【請求項９】
ＭｇＯ＋ＣａＯ含量が１６重量パーセント未満である、請求項１に記載の組成物。
【請求項１０】
ＭｇＯ＋ＣａＯ含量が８．９〜１６重量パーセントである、請求項１に記載の組成物。
【請求項１１】
（Ｌｉ２Ｏ＋Ｎａ２Ｏ＋Ｋ２Ｏ）含量が２重量パーセント未満である、請求項１に記載の組成物。
【請求項１２】
Ｌｉ２Ｏ含量が０．４〜２．０重量パーセントである、請求項１に記載の組成物。
【請求項１３】
本質的にＢａＯを含まず、本質的にＺｎＯを含まない、請求項１に記載の組成物。
【請求項１４】
請求項１に記載の組成物から形成される複数のガラス繊維。
【請求項１５】
ＳｉＯ２    ６０〜７７重量パーセント；
Ｂ２Ｏ３    ５〜１０重量パーセント；
Ａｌ２Ｏ３ ４．５〜１１重量パーセント；
ＭｇＯ    ５〜１２．５重量パーセント；
ＣａＯ    ５〜１０．５重量パーセント；
Ｌｉ２Ｏ    ０〜４重量パーセント；
Ｎａ２Ｏ    ０〜２重量パーセント；
Ｋ２Ｏ    ０〜１重量パーセント；
Ｆｅ２Ｏ３    ０〜１重量パーセント；
Ｆ２    ０〜２重量パーセント；
ＴｉＯ２    ０〜２重量パーセント；および
他の構成物質  合計で０〜５重量パーセント
を含む繊維形成に適したガラス組成物であって、ＭｇＯ＋ＣａＯ含量が１６重量パーセント未満である、組成物。
【請求項１６】
Ｂ２Ｏ３含量が９重量パーセント未満である、請求項１５に記載の組成物。
【請求項１７】
ＭｇＯ含量が６．０重量パーセント未満である、請求項１５に記載の組成物。
【請求項１８】
Ａｌ２Ｏ３含量が８重量パーセント未満である、請求項１５に記載の組成物。
【請求項１９】
ＭｇＯ＋ＣａＯ含量が１０〜＜１６重量パーセントである、請求項１５に記載の組成物。
【請求項２０】
（Ｌｉ２Ｏ＋Ｎａ２Ｏ＋Ｋ２Ｏ）含量が２重量パーセント未満である、請求項１５に記載の組成物。
【請求項２１】
Ｌｉ２Ｏ含量が０．４〜２．０重量パーセントである、請求項１５に記載の組成物。
【請求項２２】
本質的にＢａＯを含まず、本質的にＺｎＯを含まない、請求項１５に記載の組成物。
【請求項２３】
請求項１５に記載の組成物から形成される複数のガラス繊維。
【手続補正２】
【補正対象書類名】明細書
【補正対象項目名】００４２
【補正方法】変更
【補正の内容】
【００４２】
一部の実施形態の本発明の好都合な一態様は、繊維ガラス産業における慣用的な構成物質およびその原料供給源が高価な相当な量の構成物質の回避に依存するものである。本発明の態様では、本発明のガラスの組成の定義で明示したものに加えた構成物質が、必要ではないが５重量パーセントより多くない総量で含有され得る。このような任意選択の構成物質としては、溶融助剤、清澄助剤、着色剤、微量不純物およびガラス作製の当業者に公知の他の添加剤が挙げられる。一部の先行技術の低Ｄｋガラスと比べて、本発明の組成物にはＢａＯは必要とされないが、少量のＢａＯ（例えば、約１重量パーセントまで）が含まれることは排除され得ない。同様に、本発明では多量のＺｎＯは必要とされないが、一部の実施形態では、少量（例えば、約２．０重量パーセントまで）が含有されることがあり得る。任意選択の構成物質が最小限である本発明の実施形態では、任意選択の構成物質の総量は２重量パーセント以下、または１重量パーセント以下である。あるいはまた、本発明の一部の実施形態は、本質的に名称を挙げた構成物質からなるということができる。  
本発明の実施形態において、例えば以下の項目が提供される。
（項目１）
ＳｉＯ２    ５３．５〜７７重量パーセント；
Ｂ２Ｏ３    ４．５〜１４．５重量パーセント；
Ａｌ２Ｏ３    ４．５〜１８．５重量パーセント；
ＭｇＯ    ４〜１２．５重量パーセント；
ＣａＯ    ０〜１０．５重量パーセント；
Ｌｉ２Ｏ    ０〜４重量パーセント；
Ｎａ２Ｏ    ０〜２重量パーセント；
Ｋ２Ｏ    ０〜１重量パーセント；
Ｆｅ２Ｏ３    ０〜１重量パーセント；
Ｆ２    ０〜２重量パーセント；
ＴｉＯ２    ０〜２重量パーセント；および
他の構成物質  合計で０〜５重量パーセント
を含む繊維形成に適したガラス組成物。
（項目２）
ＳｉＯ２    ６２〜６８重量パーセント；
Ｂ２Ｏ３    ６〜９重量パーセント；
Ａｌ２Ｏ３    １０〜１８重量パーセント；および
ＭｇＯ    ８〜１２重量パーセント
を含む、項目１に記載の組成物。
（項目３）
Ｌｉ２Ｏ含量が１〜２重量パーセントである、項目２に記載の組成物。
（項目４）
ＭｇＯ含量が５重量パーセントより多い、項目１に記載の組成物。
（項目５）
ＭｇＯ含量が８重量パーセントより多い、項目１に記載の組成物。
（項目６）
ＣａＯ含量が０〜３重量パーセントである、項目１に記載の組成物。
（項目７）
ＣａＯ含量が少なくとも１重量パーセントである、項目１に記載の組成物。
（項目８）
ＴｉＯ２含量が０〜１重量パーセントである、項目１に記載の組成物。
（項目９）
Ｂ２Ｏ３含量が６〜１１重量パーセントである、項目１に記載の組成物。
（項目１０）
Ｂ２Ｏ３含量が６〜９重量パーセントである、項目１に記載の組成物。
（項目１１）
Ａｌ２Ｏ３含量が９〜１８重量パーセントである、項目１に記載の組成物。
（項目１２）
Ａｌ２Ｏ３含量が１０〜１８重量パーセントである、項目１に記載の組成物。
（項目１３）
ＳｉＯ２含量が約６０重量パーセントよりも多い、項目１に記載の組成物。
（項目１４）
前記構成物質が、１ＧＨｚの周波数で６．７未満の誘電定数（Ｄｋ）を有するガラスが得られるように選択される、項目１に記載の組成物。
（項目１５）
前記構成物質が、１ＧＨｚの周波数で６未満の誘電定数（Ｄｋ）を有するガラスが得られるように選択される、項目１に記載の組成物。
（項目１６）
前記構成物質が、１ＧＨｚの周波数で５．６未満の誘電定数（Ｄｋ）を有するガラスが得られるように選択される、項目１に記載の組成物。
（項目１７）
前記構成物質が、１ＧＨｚの周波数で５．２未満の誘電定数（Ｄｋ）を有するガラスが得られるように選択される、項目１に記載の組成物。
（項目１８）
前記構成物質が、１ＧＨｚの周波数で５．０未満の誘電定数（Ｄｋ）を有するガラスが得られるように選択される、項目１に記載の組成物。
（項目１９）
前記構成物質が、１ＧＨｚの周波数で０．００７未満の散逸率（Ｄｆ）を有するガラスが得られるように選択される、項目１に記載の組成物。
（項目２０）
前記構成物質が、１ＧＨｚの周波数で０．００３未満の散逸率（Ｄｆ）を有するガラスが得られるように選択される、項目１に記載の組成物。
（項目２１）
前記構成物質が、１０００ポイズの粘度で１３７０℃以下の成形温度ＴＦが得られるように選択される、項目１に記載の組成物。
（項目２２）
前記構成物質が、１０００ポイズの粘度で１３２０℃以下の成形温度ＴＦが得られるように選択される、項目１に記載の組成物。
（項目２３）
前記構成物質が、１０００ポイズの粘度で１３００℃以下の成形温度ＴＦが得られるように選択される、項目１に記載の組成物。
（項目２４）
前記構成物質が、１０００ポイズの粘度で１２９０℃以下の成形温度ＴＦが得られるように選択される、項目１に記載の組成物。
（項目２５）
前記構成物質が、１０００ポイズの粘度で１２６０℃以下の成形温度ＴＦが得られるように選択される、項目１に記載の組成物。
（項目２６）
前記構成物質が、前記成形温度よりも少なくとも５５℃低い液相線温度（ＴＬ）が得られるように選択される、項目２５に記載の組成物。
（項目２７）
Ｌｉ２Ｏ含量が０．４〜２．０重量パーセントである、項目１に記載の組成物。
（項目２８）
Ｌｉ２Ｏ含量が（Ｎａ２Ｏ＋Ｋ２Ｏ）含量よりも多い、項目１に記載の組成物。
（項目２９）
（Ｌｉ２Ｏ＋Ｎａ２Ｏ＋Ｋ２Ｏ）含量が２重量パーセント未満である、項目１に記載の組成物。
（項目３０）
０〜１重量パーセントのＢａＯと０〜２重量パーセントのＺｎＯを含む、項目１に記載の組成物。
（項目３１）
本質的にＢａＯを含まず、本質的にＺｎＯを含まない、項目１に記載の組成物。
（項目３２）
他の構成物質が、存在する場合、０〜２重量パーセントの総量で存在する、項目１に記載の組成物。
（項目３３）
他の構成物質が、存在する場合、０〜１重量パーセントの総量で存在する、項目１に記載の組成物。
（項目３４）
ＳｉＯ２    少なくとも６０重量パーセント；
Ｂ２Ｏ３    ５〜１１重量パーセント；
Ａｌ２Ｏ３    ５〜１８重量パーセント；
ＭｇＯ    ５〜１２重量パーセント；
ＣａＯ    ０〜１０重量パーセント；
Ｌｉ２Ｏ    ０〜３重量パーセント；
Ｎａ２Ｏ    ０〜２重量パーセント；
Ｋ２Ｏ    ０〜１重量パーセント；
Ｆｅ２Ｏ３    ０〜１重量パーセント；
Ｆ２    ０〜２重量パーセント；
ＴｉＯ２    ０〜２重量パーセント；および
他の構成物質  合計で０〜５重量パーセント
を含む繊維形成に適したガラス組成物。
（項目３５）
前記構成物質が、１ＧＨｚの周波数で６．７未満の誘電定数（Ｄｋ）を有するガラスが得られるように選択される、項目３４に記載の組成物。
（項目３６）
前記構成物質が、１ＧＨｚの周波数で６未満の誘電定数（Ｄｋ）を有するガラスが得られるように選択される、項目３４に記載の組成物。
（項目３７）
前記構成物質が、１ＧＨｚの周波数で５．６未満の誘電定数（Ｄｋ）を有するガラスが得られるように選択される、項目３４に記載の組成物。
（項目３８）
前記構成物質が、１ＧＨｚの周波数で５．２未満の誘電定数（Ｄｋ）を有するガラスが得られるように選択される、項目３４に記載の組成物。
（項目３９）
前記構成物質が、１ＧＨｚの周波数で５．０未満の誘電定数（Ｄｋ）を有するガラスが得られるように選択される、項目３４に記載の組成物。
（項目４０）
前記構成物質が、１ＧＨｚの周波数で０．００７未満の散逸率（Ｄｆ）を有するガラスが得られるように選択される、項目３４に記載の組成物。
（項目４１）
前記構成物質が、１ＧＨｚの周波数で０．００３未満の散逸率（Ｄｆ）を有するガラスが得られるように選択される、項目３４に記載の組成物。
（項目４２）
前記構成物質が、１０００ポイズの粘度で１３７０℃以下の成形温度ＴＦが得られるように選択される、項目３４に記載の組成物。
（項目４３）
前記構成物質が、１０００ポイズの粘度で１３２０℃以下の成形温度ＴＦが得られるように選択される、項目３４に記載の組成物。
（項目４４）
前記構成物質が、１０００ポイズの粘度で１３００℃以下の成形温度ＴＦが得られるように選択される、項目３４に記載の組成物。
（項目４５）
前記構成物質が、１０００ポイズの粘度で１２９０℃以下の成形温度ＴＦが得られるように選択される、項目３４に記載の組成物。
（項目４６）
前記構成物質が、１０００ポイズの粘度で１２９０℃以下の成形温度ＴＦが得られるように選択される、項目３４に記載の組成物。
（項目４７）
前記構成物質が、前記成形温度よりも少なくとも５５℃低い液相線温度（ＴＬ）が得られるように選択される、項目４６に記載の組成物。
（項目４８）
Ｌｉ２Ｏ含量が０．４〜２．０重量パーセントである、項目３４に記載の組成物。
（項目４９）
Ｌｉ２Ｏ含量が（Ｎａ２Ｏ＋Ｋ２Ｏ）含量よりも多い、項目３４に記載の組成物。
（項目５０）
（Ｌｉ２Ｏ＋Ｎａ２Ｏ＋Ｋ２Ｏ）含量が２重量パーセント未満である、項目３４に記載の組成物。
（項目５１）
ＳｉＯ２    ６０〜６８重量パーセント；
Ｂ２Ｏ３    ５〜１０重量パーセント；
Ａｌ２Ｏ３    １０〜１８重量パーセント；
ＭｇＯ    ８〜１２重量パーセント；
ＣａＯ    ０〜４重量パーセント；
Ｌｉ２Ｏ    ０〜３重量パーセント；
Ｎａ２Ｏ    ０〜２重量パーセント；
Ｋ２Ｏ    ０〜１重量パーセント；
Ｆｅ２Ｏ３    ０〜１重量パーセント；
Ｆ２    ０〜２重量パーセント；
ＴｉＯ２    ０〜２重量パーセント；および
他の構成物質  合計で０〜５重量パーセント
を含む繊維形成に適したガラス組成物。
（項目５２）
ＳｉＯ２    ６２〜６８重量パーセント；
Ｂ２Ｏ３    約９重量パーセント未満；
Ａｌ２Ｏ３    １０〜１８重量パーセント；
ＭｇＯ    ８〜１２重量パーセント；および
ＣａＯ    ０〜４重量パーセント；
を含む繊維形成に適したガラス組成物であって、ガラスが６．７未満の誘電定数（Ｄｋ）で、１０００ポイズの粘度で１３７０℃以下の成形温度ＴＦを示す、ガラス組成物。